(57)【要約】【課題】保冷効果が高く環境負荷の低い保冷ライナーおよびそれを用いた保冷ダンボールを低コストで提供することを課題とする。【解決手段】ライナー紙を基材として、ワックス層を介して表面側には紙層が積層されており、該紙層は金属粒子を含むインキ層、または蒸着による金属層を有していることを特徴とする保冷ライナーであって、ワックス層はワックスの塗工量が１ｇ／ｍ２〜１０ｇ／ｍ２（ｄｒｙ）であることを特徴とする保冷ライナーであり、それを用いた保冷ダンボールである。【選択図】図１
2019151032.tif 000002
【特許請求の範囲】
【請求項１】
ライナー紙を基材として、ワックス層を介して表面側には紙層が積層されており、
該紙層の表面には金属粒子を含むインキ層、または蒸着による金属層を有しており、
該ワックス層はワックスの塗工量が１ｇ／ｍ２〜１０ｇ／ｍ２（ｄｒｙ）であることを特徴とする保冷ライナー。
【請求項２】
前記紙層は、表面にクレイコート層を有してなることを特徴とする請求項１に記載の保冷ライナー。
【請求項３】
前記保冷ライナーの、表面の赤外線放射率が０．７以下であり、かつ透湿度が５００ｇ／ｍ２・ｄａｙ以下であることを特徴とする請求項１または請求項２に記載の保冷ライナー。
【請求項４】
前記金属粒子を含むインキ層の金属は、アルミニウム粒子であることを特徴とする請求項１〜請求項３のいずれかに記載の保冷ライナー。
【請求項５】
前記蒸着による金属層の金属は、アルミニウムであることを特徴とする請求項１〜請求項４のいずれかに記載の保冷ライナー。
【請求項６】
請求項１〜請求項５のいずれかに記載の保冷ライナーを用いたことを特徴とする、保冷ダンボール。
【発明の詳細な説明】
【技術分野】
【０００１】
本発明は、保冷ライナーおよびそれを用いた保冷ダンボールに関するものである。特に保冷効果が高く、かつ環境負荷が低く、より安価な保冷ライナーおよびそれを用いた保冷ダンボールに関するものである。
【背景技術】
【０００２】
これまで、魚や青果物、アイスクリームなどの冷蔵または冷凍保管が必要な食品を保管、輸送するに際しては、冷凍状態が溶けたり、食品の劣化を防止することを目的として、断熱効果の高い発泡ポリスチレン製の容器が多く用いられている。
【０００３】
しかしながら発泡ポリスチレン製の容器は、所望の保冷性を得るために厚みが必要であるために、容器が大きく嵩張るものになりがちであり、その結果輸送効率も低下するという問題を抱えている。
【０００４】
また発泡ポリスチレン製の容器はダンボールのように折りたたんで収納することができないために、保管効率も悪いという問題も抱えている。
【０００５】
ほかにもアルミニウム箔や、蒸着付きのプラスチックフィルムなどを積層したライナーを用いたダンボール箱なども提案されている。これらは金属層による鏡面光沢によって、赤外線放射率が低くなることを利用したものである。
【０００６】
しかしながら、アルミニウム箔などの金属箔や、アルミニウムなどの金属蒸着付きのプラスチックフィルムを積層したライナーは、使用後にアルミニウム箔部分、あるいはプラスチックフィルムを剥離することが煩雑かつ困難であり、したがってリサイクルは容易ではなく、焼却する場合においても環境負荷が高いという問題がある。
【０００７】
特許文献１には、同様のライナーの構成例として、合成樹脂と平板状の顔料とを含む防湿塗工層を有するライナーが記載されている。
【０００８】
しかしながら、特許文献１に記載のライナーは、十分な保冷性を発揮させるために少なくとも片面に、アルミニウム粉体を含む防湿塗工層を設ける必要があるとしており、製造コストが高いという問題がある。
【０００９】
また特許文献２には、ワックスを封入したマイクロカプセルを塗工した防湿ライナーが記載されている。
【００１０】
しかしながら、特許文献２に記載の防湿ライナーは、ワックスをマイクロカプセルに封入しなくてはならず、製造方法が特殊で製造コストが高くなる。また基材の表層にワックス（マイクロカプセル）が塗工されているので、印刷適性が悪い。さらに赤外線放射率が高いために保冷効果においてあまり期待できるものではない、といったいくつかの問題が解決できていない。
【先行技術文献】
【特許文献】
【００１１】
【特許文献１】特開２００４−５２１９２号公報
【特許文献２】特許第５５９７４０７号公報
【発明の概要】
【発明が解決しようとする課題】
【００１２】
本発明はかかる状況に鑑みてなされたものであり、保冷効果が高く環境負荷の低い保冷ライナーおよびそれを用いた保冷ダンボールを低コストで提供することを課題とする。
【課題を解決するための手段】
【００１３】
上記の課題を解決するための手段として、請求項１に記載の発明は、
ライナー紙を基材として、ワックス層を介して表面側には紙層が積層されており、
該紙層の表面には金属粒子を含むインキ層、または蒸着による金属層を有しており、
該ワックス層はワックスの塗工量が１ｇ／ｍ２〜１０ｇ／ｍ２（ｄｒｙ）であることを特徴とする保冷ライナーである。
【００１４】
また、請求項２に記載の発明は、
前記紙層は、表面にクレイコート層を有してなることを特徴とする請求項１に記載の保冷ライナー、
である。
【００１５】
また、請求項３に記載の発明は、
前記保冷ライナーの、表面の赤外線放射率が０．７以下であり、かつ透湿度が５００ｇ／ｍ２・ｄａｙ以下であることを特徴とする請求項１または請求項２に記載の保冷ライナー、
である。
【００１６】
また、請求項４に記載の発明は、
前記金属粒子を含むインキ層の金属は、アルミニウム粒子であることを特徴とする請求項１〜請求項３のいずれかに記載の保冷ライナー、
である。
【００１７】
また、請求項５に記載の発明は、
前記蒸着による金属層の金属は、アルミニウムであることを特徴とする請求項１〜請求項３のいずれかに記載の保冷ライナー、
である。
【００１８】
また請求項６に記載の発明は、
請求項１〜請求項５のいずれかに記載の保冷ライナーを用いたことを特徴とする、保冷ダンボール、
である。
【００１９】
また、請求項７に記載の発明は、
請求項１〜請求項６のいずれかに記載の保冷ライナーを用いたことを特徴とする、保冷ダンボール、
である。
【発明の効果】
【００２０】
本発明によれば、保冷効果が高く環境負荷の低い保冷ライナーおよびそれを用いた保冷ダンボールを低コストで提供することが可能である。
【００２１】
また本発明によれば、嵩張ることのない、保冷ライナーおよびそれを用いた保冷ダンボールの実現が可能であるから、輸送効率、保管効率がよく、保冷剤やドライアイスなどの使用量も少なくでき、環境負荷の軽減に効果的である。
【００２２】
また、ワックスの塗工量が１ｇ／ｍ２〜１０ｇ／ｍ２（ｄｒｙ）であることによって、透湿度を低くすることが可能であり、この範囲であることによって層形成、塗布量の制御などに支障をきたすことがない。
【００２３】
また特に請求項２に記載の発明によれば、紙層の表面には、クレイコート層を設けてあることによって、紙層の表面を平滑にすることが可能であって、表面に金属粒子を含むインキ層、または蒸着による金属層によって、鏡面光沢金属による反射率が高い、すなわち赤外線放射率の低い表面を得ることが可能である。
【００２４】
また特に請求項３に記載の発明によれば、保冷ライナーの、表面の赤外線放射率が０．７以下であり、かつ透湿度が５００ｇ／ｍ２・ｄａｙ以下と規定することによって、より保冷性に優れたライナーとすることができる。
【００２５】
また特に請求項４に記載の発明によれば、金属粒子を含むインキ層の金属は、アルミニウム粒子であることによって、より効率的、経済的に表面の赤外線放射率を０．７以下とすることに効果的である。
【００２６】
また特に請求項５に記載の発明によれば、蒸着による金属層の金属は、アルミニウムであることによって、より効率的、経済的に表面の赤外線放射率を０．７以下とすることに効果的である。
【００２７】
また特に請求項６に記載の発明によれば、本発明による保冷ライナーを用いることによって、保冷効果が高く、環境負荷の低い保冷ダンボールを低コストで実現することが可能である。
【図面の簡単な説明】
【００２８】
【図１】図１は、本発明に係る保冷ライナーの一実施態様を説明するための部分断面模式図である。
【図２】図２は、本発明に係る保冷ライナーの他の実施態様を説明するための部分断面模式図である。
【図３】図３は、本発明を説明するための、実施例に関して、比較例１を説明するための、部分断面模式図である。
【図４】図４は、本発明を説明するための、実施例に関して、比較例２を説明するための、部分断面模式図である。
【発明を実施するための形態】
【００２９】
以下、本発明を図を参照しながら、更に詳しい説明を加える。ただし本発明は、ここに示す例にのみ限定されるものではない。本発明は、請求項によって限定されるものである。
【００３０】
図１は、本発明に係る保冷ライナーの一実施態様を説明するための部分断面模式図である。
【００３１】
本発明は、保冷ライナー（１０）、およびそれを用いた保冷ダンボールであって、保冷ライナー（１０）はライナー紙（１）を基材として、ワックス層（２）を介して表面側には紙層（３）が積層されている。
【００３２】
図１に示す例においては、蒸着による金属層として、紙層（３）の表面に蒸着によるア
ルミニウム層（４）を有している例である。
【００３３】
図２は、本発明に係る保冷ライナーの他の実施態様を説明するための部分断面模式図である。
【００３４】
図２に示す例においても、保冷ライナー（１０）はライナー紙（１）を基材として、ワックス層（２）を介して表面側には紙層（３）が積層されている。
【００３５】
図２に示す例においては、紙層（３）の表面に、アルミニウム粒子を含むインキ層（５）を有している例である。
【００３６】
図１または図２に示す層構成によって、本発明による保冷ライナー（１０）は保冷効果が高く環境負荷の低い保冷ライナー（１０）を低コストで提供することが可能である。
【００３７】
したがって、本発明による保冷ライナー（１０）を用いて構成される保冷ダンボールもまた、保冷効果が高く、環境負荷が低く、かつ低コストで提供することが可能である。
【００３８】
すなわち、本発明において表面に、金属粒子を含むインキ層として、たとえばアルミニウム粒子を含むインキ層（５）、または蒸着による金属層として、蒸着によるアルミニウム層（４）を有していることによって、赤外線放射率が高く、保冷ライナーとして好適である。
【００３９】
また、金属層としてアルミニウムを用いる場合には、材料として比較的安価であり、より安価な製造方法で層形成が可能であるために、コスト面でも負担が少ない特徴を有する。
【００４０】
また本発明においてはワックス層（３）を含むために、透湿性、耐水性に優れる保冷ライナー（１０）となっている。さらに、プラスチックフィルムや、金属箔などは含まれていない。
【００４１】
したがって、保冷ライナー（１０）、あるいはそれを用いた保冷ダンボールの使用後のリサイクル、廃棄に際しても、分離、分別の必要がなく、リサイクルが容易に可能で、廃棄する場合においても焼却などが可能である。これはすなわち環境負荷の低減に効果的であることを意味する。
【００４２】
以下、具体的に本発明による保冷ライナーおよびそれを用いた保冷ダンボールの材料構成について説明を加える。
【００４３】
本発明において、ワックス層（３）はワックスの塗工量が１ｇ／ｍ２〜１０ｇ／ｍ２（ｄｒｙ）である。我々は、本発明について鋭意検討した結果、この範囲であることが、透湿性、耐水性の面で期待される十分な効果を得られることを見出した。
【００４４】
ここで用いることのできるワックスは、特段の限定を加えるものではなく、天然系、合成系に限定されるものでもなく、たとえばパラフィンワックス、マイクロワックス、ＥＶＡなど、適宜選択して用いることができる。
【００４５】
紙層（３）の表面には、クレイコート層を設けることができる。クレイコート層を設けルことにより紙層（３）の表面を平滑にすることができる。
【００４６】
したがって、たとえばアルミニウム粒子を含むインキ層（５）、または蒸着によるアル
ミニウム層（４）を設けるに際して、より平滑な面が得られる。
【００４７】
したがって、表面の鏡面光沢金属の反射率を上げることが可能であり、すなわち赤外線放射率を下げ、期待される保冷効果をさらに高めることに効果的である。
【００４８】
特に、紙層（３）の表面、あるいはクレイコート層の上の、金属粒子層、たとえばアルミニウム粒子を含むインキ層（５）は、赤外線放射率を下げるために、樹脂成分にアルミニウム粒子を含有させてなるが、樹脂成分として、たとえば、ウレタンと塩化ビニル酢酸ビニルとの共重合体や、硝化綿樹脂、ポリアミド樹脂、アクリル樹脂などを用いることができる。
【００４９】
アルミニウム粒子は、汎用の材料であり、また比較的安価であるため、好適に利用可能である。粒子の粒径は１０μｍ〜３０μｍの範囲が好ましく利用可能である。
【００５０】
粒径が１０μｍより小さい場合には、凝集しやすくなり、３０μｍより大きい場合には、インキ中で沈殿しやすく加工に際して困難が生じる。
【００５１】
また、金属粒子を含むインキ層（５）は、たとえばアルミニウム粒子の含有率は、４５％〜６５％の範囲であることがより好ましい。
【００５２】
含有率が４５％より少ないと、赤外線放射率が高くなって保冷効果に支障をきたすおそれがあり、６５％より多いと、塗膜が脆くなり不都合である。
【００５３】
金属粒子を含むインキ層（５）には、樹脂成分を硬化させる、たとえばイソシアネート系等の硬化剤を配合して用いても良い。硬化によってインキ層の硬度を上げ、金属粒子の脱落防止に効果的であるほか、紙層（３）との密着を高めることができる。
【００５４】
また、我々は、鋭意検討を重ねた結果、保冷ライナー（１０）の表面の赤外線放射率が０．７以下であり、かつ透湿度が５００ｇ／ｍ２・ｄａｙ以下であることが、保冷効果が高く、環境負荷の低い保冷ライナー（１０）、およびそれを用いた保冷ダンボールを低コストで提供することにより効果的であることを見出した。
【００５５】
したがって、本発明による保冷ライナー（１０）を用いて構成される保冷ダンボールもまた、保冷効果が高く、環境負荷が低く、かつ低コストで提供することが可能である。
【実施例】
【００５６】
以下本発明を、実施例１〜実施例５、および比較例１〜比較例４によって更に具体的な説明を加える。評価は評価１と評価２の２種類とした。ただし本発明は、ここに示す例にのみ限定されるものではない。本発明は、請求項によって限定されるものである。
【００５７】
（評価１）
評価１として、実施例１、実施例２の保冷ライナー、および比較例１、比較例２の構成のサンプルを作成した。
評価項目、評価方法、および評価基準は下記のとおりである。
【００５８】
＜赤外線放射率＞
放射率測定機（ＴＳＳ−５Ｘ：ジャパンセンサー（株）製）を用いて、保冷ライナー表面の赤外線放射率を測定した。
【００５９】
＜評価基準：＞
〇：０．７以下
×：０．７を超えるもの
とした。
【００６０】
＜透湿度＞
各保冷ライナーのサンプルを用いて、ＪＩＳ  Ｚ  ０２０８の透湿度試験方法（カップ法。
条件Ｂ：４０℃、９０％ＲＨ）に則り透湿度を測定した。
【００６１】
＜評価基準＞
〇：５５０ｇ／ｍ２・ｄａｙ以下
×：５５０ｇ／ｍ２・ｄａｙを超えるもの
とした。
【００６２】
＜保冷性＞
各保冷ライナーのサンプルを用いて、保冷ダンボールを作成し、下記の方法で評価した。ドライアイス１ｋｇを保冷ダンボール内に収納し、温度測定器（データロガー）を取り付けて封緘した。
封緘方法はアルミニウムテープにてＨ貼りとし、さらに保冷ダンボールの貼り合わせ部分もアルミニウムテープで封緘した。
内部温度が、１５℃に達した時の経過時間を測定した。
【００６３】
＜評価基準＞
〇：８００ｍｉｎ．以上
×：８００ｍｉｎ．未満
とした。
【００６４】
＜リサイクル性＞
各保冷ライナーのサンプルのリサイクル適性を評価した。
【００６５】
＜評価基準＞
〇：リサイクルが容易に可能である
×：リサイクルが困難である
とした。
【００６６】
＜実施例１＞
層構成は、図２に示す例である。
すなわち、保冷ライナー（１０）表面から、
アルミニウム粒子を含むインキ層（５）／紙層（３）／ワックス層（２）／ライナー紙（１）である。
【００６７】
＜実施例２＞
層構成は、図１に示す例である。
すなわち、保冷ライナー（１０）表面から、
蒸着によるアルミニウム層（４）／紙層（３）／ワックス層（２）／ライナー紙（１）である。
【００６８】
＜比較例１＞
図３は、本発明を説明するための、実施例に関して、比較例１を説明するための、部分断面模式図である。
【００６９】
比較例１（１２）の層構成は下記のとおりである。
すなわち、保冷ライナー（１０）表面から、
アルミニウム粒子を含むインキ層（５）／ライナー紙（１）である。
【００７０】
この構成は、ライナー紙（１）の表面に直接、アルミニウム粒子を含むインキ層（５）を設けた構成であって、紙層（３）およびワックス層（２）が省かれている点が、実施例１と異なる。
【００７１】
＜比較例２＞
図４は、本発明を説明するための、実施例に関して、比較例２を説明するための、部分断面模式図である。
【００７２】
比較例２（１２）の層構成は下記のとおりである。
すなわち、保冷ライナー（１０）表面から、
蒸着によるアルミニウム層（４）／プラスチックフィルム層（６）／接着剤層（８）／ライナー紙（１）である。
【００７３】
この構成は、プラスチックフィルム（６）を基材として、蒸着によるアルミニウム層（４）を設けた、アルミニウム蒸着フィルム（７）を使用している構成であって、紙層（３）に蒸着を施してなる実施例２とは、この点において異なる。またワックス層（２）に代えて接着剤層（８）で積層してある点も、実施例２とは異なる。
【００７４】
評価１の評価結果を表１に示す。
【００７５】
【表１】
2019151032.tif 000003
【００７６】
表１に示す結果から、本発明による保冷ライナーすなわち実施例１、実施例２は、赤外線放射率、透湿性、保冷性、リサイクル性、の全評価項目において〇評価であり、比較例１、比較例２に比べて優位である。
【００７７】
実施例１においては、表面にアルミニウム粒子を含むインキ層（５）が設けてあり、赤外線放射率を０．７以下にすることができたことによって、保冷性が〇評価となったと考えられる。
【００７８】
また保冷ライナーの層中に、ワックス層が設けてあることによって、透湿性において〇評価となったと考えられる。また層中には、金属箔層やプラスチックフィルム層が含まれていないために、容易にリサイクルが可能であるため、〇評価になったと考えられる。
【００７９】
実施例２においては、表面に蒸着によるアルミニウム層（４）が設けてあり、赤外線放射率を０．７以下にすることができたことによって、保冷性が〇評価となったと考えられる。
【００８０】
また実施例１と同様に保冷ライナーの層中に、ワックス層が設けてあることによって、透湿性において〇評価となったと考えられる。また層中には、金属箔層やプラスチックフィルム層が含まれていないために、容易にリサイクルが可能であるため、〇評価になったと考えられる。
【００８１】
比較例１においては、表面にアルミニウム粒子を含むインキ層（５）が設けてあり、赤
外線放射率を０．７以下にすることができたと考えられるが、ワックス層を設けていないために、透湿度が大きくなり、保冷性を損なう結果となったと考えられる。
【００８２】
比較例２においては、表面に蒸着によるアルミニウム層（４）が設けてあり、赤外線放射率を０．７以下にすることができたと考えられるが、蒸着によるアルミニウム層（４）はプラスチックフィルムに設けてあるために、リサイクルにおいて、剥離、分別などの困難を伴い実用的ではなく×評価となっている。
【００８３】
（評価２）
評価２として、実施例３、実施例４、実施例５および比較例３、比較例４の構成の保冷ライナーを、ワックス層の塗工量を変化させてサンプルを作成した。
評価項目、評価方法、および評価基準は下記のとおりである。
【００８４】
＜加工適性＞
保冷ライナーのサンプル作成においての困難の有無を評価した。
【００８５】
＜評価基準＞
〇：加工適性が良好であった。
×：加工適性において、困難が生じた。
【００８６】
＜透湿度＞
各保冷ライナーのサンプルを用いて、ＪＩＳ  Ｚ  ０２０８の透湿度試験方法（カップ法。
条件Ｂ：４０℃、９０％ＲＨ）に則り透湿度を測定した。
【００８７】
＜評価基準＞
〇：５５０ｇ／ｍ２・ｄａｙ以下
×：５５０ｇ／ｍ２・ｄａｙを超えるもの。
【００８８】
＜実施例３＞
層構成は、図２に示す例である。
すなわち、保冷ライナー（１０）表面から、
アルミニウム粒子を含むインキ層（５）／紙層（３）／ワックス層（２）／ライナー紙（１）である。
ワックス層の塗工量は、１ｇ／ｍ２である。
【００８９】
＜実施例４＞
層構成は、図２に示す例である。
すなわち、保冷ライナー（１０）表面から、
アルミニウム粒子を含むインキ層（５）／紙層（３）／ワックス層（２）／ライナー紙（１）である。
ワックス層の塗工量は、５ｇ／ｍ２である。
すなわちこの部分が本発明の範囲内であるが、実施例３と異なる。
【００９０】
＜実施例５＞
層構成は、図２に示す例である。
すなわち、保冷ライナー（１０）表面から、
アルミニウム粒子を含むインキ層（５）／紙層（３）／ワックス層（２）／ライナー紙（１）である。
ワックス層の塗工量は、１０ｇ／ｍ２である。
すなわちこの部分が本発明の範囲内であるが、実施例３と異なる。
【００９１】
＜比較例３＞
層構成は、図２に示す例である。
すなわち、保冷ライナー（１０）表面から、
アルミニウム粒子を含むインキ層（５）／紙層（３）／ワックス層（２）／ライナー紙（１）である。
ワックス層の塗工量は、０．５ｇ／ｍ２である。
すなわちこの部分が実施例３と異なる。
【００９２】
＜比較例４＞
層構成は、図２に示す例である。
すなわち、保冷ライナー（１０）表面から、
アルミニウム粒子を含むインキ層（５）／紙層（３）／ワックス層（２）／ライナー紙（１）である。
ワックス層の塗工量は、１１ｇ／ｍ２である。
すなわちこの部分が実施例３と異なる。
【００９３】
評価２の評価結果を表２に示す。
【００９４】
【表２】
2019151032.tif 000004
【００９５】
表２に示す結果から、本発明による実施例３、実施例４、実施例５、においては、評価項目である加工適性、透湿度ともに〇評価であり、比較例３、比較例４に比べて、優位である。
【００９６】
本発明においては、ワックス層の塗工量は１〜１０ｇ／ｍ２（ｄｒｙ）の範囲であって、実施例３（１ｇ／ｍ２）、実施例４（５ｇ／ｍ２）、実施例５（１０g／ｍ２）は全てこの範囲に含まれ、適当な塗工量であることによって〇評価となったと考えられる。
【００９７】
比較例３は、ワックス層の塗工量は０．５ｇ／ｍ２であって、多いために層形成に困難をきたす結果となり、加工適性において×評価になった。その結果、保冷ライナーとしての実用性に乏しい結果となると思われる。
【００９８】
比較例４は、ワックス層の塗工量は１１ｇ／ｍ２であって、少ないために、塗工量の制御の困難を生じさせ、×評価となった。したがって、保冷ライナーとしての実用性に乏しい結果になると思われる。
【００９９】
このように本発明によれば、保冷効果が高く、環境負荷の低い保冷ライナー、およびそれを用いた保冷ダンボールを低コストで提供することが可能であることを検証することができた。
【符号の説明】
【０１００】
１・・・ライナー紙
２・・・ワックス層
３・・・紙層
４・・・蒸着によるアルミニウム層
５・・・アルミニウム粒子を含むインキ層
６・・・プラスチックフィルム
７・・・アルミニウム蒸着フィルム
８・・・接着剤層
１０・・・保冷ライナー
１１・・・比較例１
１２・・・比較例２
【図１】
2019151032.tif 000005
【図２】
2019151032.tif 000006
【図３】
2019151032.tif 000007
【図４】
2019151032.tif 000008